(57)【要約】本発明は鋼組成、前記組成を持つ鋼製品を製造する方法、及び前記鋼製品自体に関する。この発明によれば、冷間圧延され、恐らくは熱浸漬亜鉛めっきされた鋼シートが加工パラメーターに依存して１ｍｍ以下の厚さ、及び８００ＭＰａと１６００ＭＰａの間の引張強さを持って製造され、一方そのＡ８０伸びは５と１７％の間である。この組成はこれらの高強度水準が得られることができる一方で、良好な成形性と亜鉛めっき後の最適被覆品質を維持する。この発明は同じくより大きい厚さ（典型的には約２ｍｍ）と亜鉛めっき後の優れた被覆品質を持つ同じ組成の熱間圧延製品に関する。【特許請求の範囲】
【請求項１】
少なくとも熱間圧延段階を含む方法で使用されることを意図した超高力鋼組成において、前記組成が次の含有量：
−  Ｃ：１０００ｐｐｍと２５００ｐｐｍの間
−  Ｍｎ：１２０００ｐｐｍと２００００ｐｐｍの間
−  Ｓｉ：１５００ｐｐｍと３０００ｐｐｍの間
−  Ｐ：１００ｐｐｍと５００ｐｐｍの間
−  Ｓ：最大５０ｐｐｍ
−  Ｎ：最大１００ｐｐｍ
−  Ａｌ：最大１０００ｐｐｍ
−  Ｂ：１０ｐｐｍと３５ｐｐｍの間
−  Ｔｉ係数＝Ｔｉ−３．４２Ｎ＋１０：０ｐｐｍと４００ｐｐｍの間
−  Ｎｂ：２００ｐｐｍと８００ｐｐｍの間
−  Ｃｒ：２５００ｐｐｍと７５００ｐｐｍの間
−  Ｍｏ：１０００ｐｐｍと２５００ｐｐｍの間
−  Ｃａ：０と５０ｐｐｍの間
残りは実質的に鉄と付随する不純物である、
を特徴とする組成。
【請求項２】
炭素の量が１２００ｐｐｍと２５００ｐｐｍの間であることを特徴とする請求項１に記載の組成。
【請求項３】
炭素の量が１２００ｐｐｍと１７００ｐｐｍの間であることを特徴とする請求項２に記載の組成。
【請求項４】
炭素の量が１５００ｐｐｍと１７００ｐｐｍの間であることを特徴とする請求項３に記載の組成。
【請求項５】
リンの量が２００ｐｐｍと４００ｐｐｍの間であることを特徴とする請求項１から４のいずれか一つに記載の組成。
【請求項６】
リンの量が２５０ｐｐｍと３５０ｐｐｍの間であることを特徴とする請求項１から５のいずれか一つに記載の組成。
【請求項７】
ニオブの量が２５０ｐｐｍと５５０ｐｐｍの間であることを特徴とする請求項１から６のいずれか一つに記載の組成。
【請求項８】
ニオブの量が４５０ｐｐｍと５５０ｐｐｍの間であることを特徴とする請求項１から７のいずれか一つに記載の組成。
【請求項９】
少なくとも熱間圧延段階を含む方法で使用されることを意図した超高力鋼組成において、前記組成が次の含有量：
−  Ｃ：１０００ｐｐｍと２５００ｐｐｍの間
−  Ｍｎ：１２０００ｐｐｍと２００００ｐｐｍの間
−  Ｓｉ：１５００ｐｐｍと３０００ｐｐｍの間
−  Ｐ：５００ｐｐｍと６００ｐｐｍの間
−  Ｓ：最大５０ｐｐｍ
−  Ｎ：最大１００ｐｐｍ
−  Ａｌ：最大１０００ｐｐｍ
−  Ｂ：１０ｐｐｍと３５ｐｐｍの間
−  Ｔｉ係数＝Ｔｉ−３．４２Ｎ＋１０：０ｐｐｍと４００ｐｐｍの間
−  Ｎｂ：２００ｐｐｍと８００ｐｐｍの間
−  Ｃｒ：２５００ｐｐｍと７５００ｐｐｍの間
−  Ｍｏ：１０００ｐｐｍと２５００ｐｐｍの間
−  Ｃａ：０と５０ｐｐｍの間
残りは実質的に鉄と付随する不純物である、
を特徴とする組成。
【請求項１０】
超高力鋼製品を製造する方法において、それが次の段階：
−  請求項１から９のいずれか一つに記載の組成を持つ鋼スラブを調製する、
−  熱間圧延された基材を形成するためにＡｒ３温度より高い仕上げ圧延温度で前記スラブを熱間圧延する、
−  コイル形成温度ＣＴに冷却する段階、
−  前記基材を４５０℃と７５０℃の間で構成されるコイル形成温度ＣＴでコイル形成する、
−  前記基材を酸化物を除去するために酸洗する、
を含むことを特徴とする方法。
【請求項１１】
前記コイル形成温度ＣＴがベイナイト開始温度Ｂｓより高いことを特徴とする請求項１０に記載の方法。
【請求項１２】
前記熱間圧延段階前に前記スラブを少なくとも１０００℃に再加熱する段階を更に含むことを特徴とする請求項１０または１１に記載の方法。
【請求項１３】
次の段階：
−  前記基材を８０秒以下の間４８０℃と７００℃の間の温度でソーキングする、
−  前記基材を２℃／秒以上の冷却速度で亜鉛浴の温度に冷却する、
−  前記基材を前記亜鉛浴中で熱浸漬亜鉛めっきする、
−  ２℃／秒以上の冷却速度で室温に最終冷却する、
を更に含むことを特徴とする請求項１０から１２のいずれか一つに記載の方法。
【請求項１４】
前記基材を最大２％の減少で調質圧延減少する段階が続くことを特徴とする請求項１０から１３のいずれか一つに記載の方法。
【請求項１５】
電気亜鉛めっき段階が続くことを特徴とする請求項１０，１１，１２または１４のいずれか一つに記載の方法。
【請求項１６】
次の段階：
−  前記基材を厚さを減少させるために冷間圧延する、
−  前記基材を７２０℃と８６０℃の間で構成される最大ソーキング温度まで焼鈍する、
−  前記基材を２℃／秒以上の冷却速度で最大２００℃の温度に冷却する、
−  ２℃／秒以上の冷却速度で室温に最終冷却する、
を更に含むことを特徴とする請求項１０から１２のいずれか一つに記載の方法。
【請求項１７】
次の段階：
−  前記基材を厚さの減少を得るために冷間圧延する、
−  前記基材を７２０℃と８６０℃の間で構成される最大ソーキング温度まで焼鈍する、
−  前記基材を２℃／秒以上の冷却速度で最大４６０℃の温度に冷却する、
−  前記基材を最大４６０℃の前記温度で２５０秒以下の時間保つ、
−  ２℃／秒以上の冷却速度で室温に最終冷却する、
を更に含むことを特徴とする請求項１０から１２のいずれか一つに記載の方法。
【請求項１８】
次の段階：
−  前記基材を厚さの減少を得るために冷間圧延する、
−  前記基材を７２０℃と８６０℃の間で構成される最大ソーキング温度まで焼鈍する、
−  前記基材を２℃／秒以上の冷却速度で亜鉛浴の温度に冷却する、
−  前記基材を前記亜鉛浴で熱浸漬亜鉛めっきする、
−  ２℃／秒以上の冷却速度で室温に最終冷却する、
を更に含むことを特徴とする請求項１０から１２のいずれか一つに記載の方法。
【請求項１９】
前記基材の最大２％の減少による調質圧延減少の段階が続くことを特徴とする請求項１６から１８のいずれか一つに記載の方法。
【請求項２０】
電気亜鉛めっき被覆の段階が続くことを特徴とする請求項１６，１７または１９のいずれか一つに記載の方法。
【請求項２１】
少なくともベイナイト系相及び／またはマルテンサイト系相を含み、更に相分布がベイナイト系相及びマルテンサイト系相の合計が３５％以上であることを特徴とする請求項１０から２０のいずれか一つに記載の方法により製造された鋼製品。
【請求項２２】
引張強さが１０００ＭＰａ以上であることを特徴する請求項２１に記載の鋼製品。
【請求項２３】
３５０ＭＰａと１１５０ＭＰａの間の降伏強さ、８００ＭＰａと１６００ＭＰａの間の引張強さ、５％と１７％の間の伸びＡ８０を持つことを特徴とする請求項１６から２０のいずれか一つに記載の方法により製造された鋼製品。
【請求項２４】
前記製品が０．３ｍｍと２．０ｍｍの間の厚さの鋼シートであることを特徴とする請求項２３に記載の鋼製品。
【請求項２５】
５５０ＭＰａと９５０ＭＰａの間の降伏強さ、８００ＭＰａと１２００ＭＰａの間の引張強さ、５％と１７％の間の伸びＡ８０を持つことを特徴とする請求項１０から１５のいずれか一つに記載の鋼製品。
【請求項２６】
縦方向と横方向の両方で６０ＭＰａ以上の焼付硬化性ＢＨ２を持つことを特徴とする請求項２１から２５のいずれか一つに記載の鋼製品。
【発明の詳細な説明】
【発明の詳細な説明】
【０００１】
発明の分野
本発明は超高力鋼組成、超高力鋼製品の製造方法、及び前記方法の最終製品に関する。
【０００２】
技術状態
自動車産業において安全性と機能的要求を放棄することなく部品の厚さを減らすことを可能とするためにより高力な材料の使用を意味する重量減少に対する要求がある。良好な成形性を持つ超高力鋼（ＵＨＳＳ）シート製品がこの問題に対する解決を提供することができる。
【０００３】
幾つかの文献がかかるＵＨＳＳ製品を記載している。特に文献ＤＥ１９７１０１２５は（質量％で）０．１から０．２％のＣ、０．３から０．６％のＳｉ、１．５から２．０％のＭｎ、最大０．０８％のＰ、０．３から０．８％のＣｒ、０．４％までのＭｏ、０．２％までのＴｉ及び／またはＺｒ、０．０８％までのＮｂを含む高抵抗（９００ＭＰａ以上）延性鋼ストリップを製造する方法を記載する。この材料は熱間圧延ストリップとして製造される。しかし、この方法の欠点は薄い厚さ（例えば２ｍｍ以下）に対しては圧延力が徹底的に増え、それが製造される可能な寸法に対し限界を提起することである。この限界の理由は最終製品のみならず熱間圧延機の仕上げ列の温度におけるこの材料の非常に高い強度のためである。また高Ｓｉ含量が酸洗後に不規則で非常に高い粗さを持つ表面を作るＳｉ酸化物の存在のため表面品質に関して問題を引き起こすことも周知である。更に腐食保護を考慮してのかかる高Ｓｉ含有基材の熱浸漬亜鉛めっきは自動車用には不十分な表面外観を導き、更に表面上の無めっき点の存在の高い危険を導く。
【０００４】
文献ＪＰ  ０９１７６７４１は均質性及び疲労特性に優れた高靭性熱間圧延鋼ストリップの製造を記載する。この鋼は（質量％で）＜０．０３％のＣ、＜０．１％のＡｌ、０．７から２．０％のＣｕ、０．００５から０．２％のＴｉ、０．０００３から０．００５０％のＢ及び＜０．００５０％のＮを含む組成を持つ。この熱間圧延製品はベイナイト容量％が９５％以上でマルテンサイト容量％が＜２％の構造を持つ。この発明の欠点は上述のようにホットストリップ圧延機で作られることができる制限された厚さの他に合金元素としての実質量のＣｕの使用である。この元素は特別の製品のためのみに使用され、例えば深絞り鋼、構造鋼及び自動車用の典型的な高力鋼で用いられる組成中には一般的に望まれない。従って、Ｃｕの存在はもし大多数の製品範囲がＣｕが低い不純物水準に限定されねばならない等級を含むなら製鋼プラントのスクラップ後方業務及び管理をずっとより困難にする。更に銅は溶接後の熱作用帯域の靭性を大きく低下させることが知られており、従って溶接性を害する。また熱脆性の問題と関連することが多い。
【０００５】
文献ＥＰ  ００１９１９３は主として微粒フェライトを含み、その中に分散されたマルテンサイトの粒を持つ二相鋼を作成する方法を記載する。この組成は０．０５−０．２％のＣ、０．５−２．０％のＳｉ、０．５−１．５％のＭｎ、０−１．５％のＣｒ、０−０．１５％のＶ、０−０．１５％のＭｏ、０−０．０４％のＴｉ、０−０．０２％のＮｂを含む。前記鋼の製造はコイル状の熱間圧延鋼ストリップを８００−６５０℃の範囲内の温度に１分以上の時間の間維持し、この鋼ストリップのコイルを解き、この鋼ストリップを４５０℃以下の温度に１０℃／秒を越える速度で冷却することによる。マルテンサイトの量を５から２５％に変化させることにより引張強さが４００と１４００ＭＰａの間で伸びが４０と１０％の間で変えられることができることが記載されている。その欠点は再度熱間圧延製品並びに熱浸漬亜鉛めっきに対して問題を提起する高Ｓｉ含量のみが考慮されていることである。
【０００６】
文献ＥＰ  ８６１９１５は高靭性高引張強さを持つ鋼及びそれを製造する方法を記載する。引張強さは９００ＭＰａ以上であり、その組成は（質量％で）０．０２−０．１％のＣ、＜０．６％のＳｉ、０．２−２．５％のＭｎ、１．２−２．５％のＮｉ、０．０１−０．１％のＮｂ、０．００５−０．０３％のＴｉ、０．００１−０．００６％のＮ、０−０．６％のＣｕ、０−０．８％のＣｒ、０−０．６％のＭｏ、０−０．１％のＶからなる。またホウ素の添加が考慮されている。この鋼の微細構造は微細構造中少なくとも９０容量％を占めるマルテンサイト（Ｍ）と下部ベイナイト（ＬＢ）の混合構造であるかもしれず、ＬＢは混合構造中少なくとも２容量％を占め、先行オーステナイト粒のアスペクト比は３以上である。前記鋼の製造は鋼スラブを１０００℃から１２５０℃の温度に加熱し；この鋼スラブを非再結晶温度帯域でオーステナイトの累積減少率が５０％以上となるように鋼板に圧延し；圧延をＡｒ３点以上の温度で終了し；そしてこの鋼板をＡｒ３点以上の温度から５００℃以下の温度まで鋼板の厚さ方向の中心で測定して１０℃／秒から４５℃／秒の冷却速度で冷却することからなる。この発明の欠点は典型的な炭素鋼製造プラントではそんなに数多くは使われていない実質量のＮｉの添加であり（先に引用した文献のＣｕと同じスクラップ管理問題を提起する）、並びに熱間圧延に対する制限である。
【０００７】
文献ＷＯ  ９９０５３３６は優れた靭性を持つ超高力溶接可能ホウ素含有鋼を記載する。その引張強さは少なくとも９００ＭＰａであり、その微細構造は主として微粒下部ベイナイト、微粒ラス状マルテンサイト、またはそれらの混合物を含む。その組成は（質量％で）約０．０３％から約０．１０％のＣ、約１．６％から約２．１％のＭｎ、約０．０１％から約０．１０％のＮｂ、約０．０１％から約０．１０％のＶ、約０．２％から約０．５％のＭｏ、約０．００５％から約０．０３％のＴｉ、約０．０００５％から約０．００２０％のＢからなる。このホウ素含有鋼は更に（ｉ）０重量％から約０．６重量％のＳｉ、（ｉｉ）０重量％から約１．０重量％のＣｕ、（ｉｉｉ）０重量％から約１．０重量％のＮｉ、（ｉｖ）０重量％から約１．０重量％のＣｒ、（ｖ）０重量％から約０．００６重量％のＣａ、（ｖｉ）０重量％から約０．０６重量％のＡｌ、（ｖｉｉ）０重量％から約０．０２重量％のＲＥＭ、及び（ｖｉｉｉ）０重量％から約０．００６重量％のＭｇからなる群から選ばれた少なくとも一つの添加物を含む。再度、加工法は熱間圧延のみに限定されており、急冷停止温度までの急冷がそれに続き、更に空冷が続く。適用される大きなＭｏとＶ含量を考慮するとこの費用は全く高い。
【０００８】
発明の目的
本発明の目的は熱間圧延により作るのが不可能または非常に困難な薄い厚さでＵＨＳＳ製品を利用可能とするために、冷間圧延及び焼鈍により、及び恐らく電気亜鉛めっきまたは熱浸漬亜鉛めっきが続けられて製造された超高力鋼（ＵＨＳＳ）製品を提供することにある。
【０００９】
更なる目的は熱間圧延と酸洗により製造された、熱浸漬亜鉛めっきされることができる超高力鋼製品であって、なお良好な腐食保護と組み合わせて超高力特性を保持する製品を提供することにある。
【００１０】
発明の概要
本発明は少なくとも熱間圧延段階を含む方法で使用されることを意図した超高力鋼組成に関し、前記組成は次の含有量により特徴付けられる：
−  Ｃ：１０００ｐｐｍと２５００ｐｐｍの間
−  Ｍｎ：１２０００ｐｐｍと２００００ｐｐｍの間
−  Ｓｉ：１５００ｐｐｍと３０００ｐｐｍの間
−  Ｐ：１００ｐｐｍと５００ｐｐｍの間
−  Ｓ：最大５０ｐｐｍ
−  Ｎ：最大１００ｐｐｍ
−  Ａｌ：最大１０００ｐｐｍ
−  Ｂ：１０ｐｐｍと３５ｐｐｍの間
−  Ｔｉ係数＝Ｔｉ−３．４２Ｎ＋１０：０ｐｐｍと４００ｐｐｍの間
−  Ｎｂ：２００ｐｐｍと８００ｐｐｍの間
−  Ｃｒ：２５００ｐｐｍと７５００ｐｐｍの間
−  Ｍｏ：１０００ｐｐｍと２５００ｐｐｍの間
−  Ｃａ：０と５０ｐｐｍの間
残りは実質的に鉄と付随する不純物である。
【００１１】
三つの特別な実質例は炭素に対して三つの異なる下位範囲：それぞれ１２００−２５００ｐｐｍ、１２００−１７００ｐｐｍ及び１５００−１７００ｐｐｍを含むが他は同じ組成に関する。
【００１２】
同様に二つの特別な実施例はリンに対して次の下位範囲：それぞれ２００−４００ｐｐｍ及び２５０−３５０ｐｐｍを持つが他は同じ組成に関する。
【００１３】
最後に二つのより特別な実施例はＮｂに対して次の下位範囲：それぞれ２５０−５５０ｐｐｍ及び４５０−５５０ｐｐｍを含むが他は同じ組成に関する。
【００１４】
更なる実施例によれば、この発明は少なくとも熱間圧延段階を含む方法で使用することを意図した超高力鋼組成に関し、前記組成は次の含有量により特徴付けられる：
−  Ｃ：１０００ｐｐｍと２５００ｐｐｍの間
−  Ｍｎ：１２０００ｐｐｍと２００００ｐｐｍの間
−  Ｓｉ：１５００ｐｐｍと３０００ｐｐｍの間
−  Ｐ：５００ｐｐｍと６００ｐｐｍの間
−  Ｓ：最大５０ｐｐｍ
−  Ｎ：最大１００ｐｐｍ
−  Ａｌ：最大１０００ｐｐｍ
−  Ｂ：１０ｐｐｍと３５ｐｐｍの間
−  Ｔｉ係数＝Ｔｉ−３．４２Ｎ＋１０：０ｐｐｍと４００ｐｐｍの間
−  Ｎｂ：２００ｐｐｍと８００ｐｐｍの間
−  Ｃｒ：２５００ｐｐｍと７５００ｐｐｍの間
−  Ｍｏ：１０００ｐｐｍと２５００ｐｐｍの間
−  Ｃａ：０と５０ｐｐｍの間
残りは実質的に鉄と付随する不純物である。
【００１５】
この発明はまた５００ｐｐｍと６００ｐｐｍの間のリンを含み、更に炭素の範囲が１２００ｐｐｍと２５００ｐｐｍの間である前記組成に関する。同じ組成の更なる実施例において、炭素の範囲は１２００ｐｐｍと１７００ｐｐｍの間である。更なる実施例において、炭素の範囲は１５００ｐｐｍと１７００ｐｐｍの間である。
【００１６】
同様に、５００−６００ｐｐｍのリンを含む組成において、Ｎｂの範囲は一実施例によれば２５０ｐｐｍと５５０ｐｐｍの間であることができ、または別の実施例によれば４５０と５５０ｐｐｍの間であることができる。
【００１７】
この発明は同じく超高力鋼製品を製造する方法に関し、それは次の段階：
−  この発明による組成を持つ鋼スラブを調製する、
−  熱間圧延された基材を形成するためにＡｒ３温度より高い仕上げ圧延温度で前記スラブを熱間圧延する、
−  コイル形成温度に冷却する、
−  前記基材を４５０℃と７５０℃の間で構成されるコイル形成温度ＣＴでコイルを形成する、
−  酸化物を除去するために前記基材を酸洗する、
を含む。
【００１８】
一実施例によれば、前記コイル形成温度はベイナイト開始温度Ｂｓより高い。
【００１９】
この発明の方法は前記スラブを前記熱間圧延段階前に少なくとも１０００℃に再加熱する段階を更に含むことができる。
【００２０】
この発明の第一実施例によれば、この方法は次の段階：
−  前記基材を８０秒以下の間、４８０℃と７００℃の間の温度でソーキング（均熱）する、
−  前記基材を２℃／秒以上の冷却速度で亜鉛浴の温度に冷却する、
−  前記基材を前記亜鉛浴中で熱浸漬亜鉛めっきする、
−  ２℃／秒以上の冷却速度で室温に最終冷却する、
を更に含む。
【００２１】
この発明による熱間圧延基材はまた最大２％の調質圧延減少を受けさせることができる。熱浸漬亜鉛めっきの代わりに、熱間圧延された基材は電気亜鉛めっき段階を受けさせることができる。
【００２２】
第二実施例によれば、この方法は次の段階：
−  前記基材を厚さを減少させるために冷間圧延する、
−  前記基材を７２０℃と８６０℃の間で構成される最大ソーキング温度まで焼鈍する、
−  前記基材を２℃／秒以上の冷却速度で最大２００℃の温度に冷却する、
−  ２℃／秒以上の冷却速度で室温に最終冷却する、
を更に含む。
【００２３】
これに代えて、前記第二実施例で、前記焼鈍段階は次の段階：
−  前記基材を最大４６０℃の温度に２℃／秒以上の冷却速度で冷却する、
−  前記基材を最大４６０℃の前記温度で２５０秒以下の時間保持する、
−  ２℃／秒以上の冷却速度で室温に最終冷却する、
に続けることができる。
【００２４】
第三実施例によれば、この方法は次の段階：
−  前記基材を厚さを減少させるために冷間圧延する、
−  前記基材を７２０℃と８６０℃の間で構成される最大ソーキング温度まで焼鈍する、
−  前記基材を亜鉛浴の温度に２℃／秒以上の冷却速度で冷却する、
−  前記基材を前記亜鉛浴で熱浸漬亜鉛めっきする、
−  ２℃／秒以上の冷却速度で室温に最終冷却する、
を更に含む。
【００２５】
この発明により冷間圧延された基材はまた最大２％の調質圧延を受けさせることができる。熱浸漬亜鉛めっきの代わりに、冷間圧延された基材は電気亜鉛めっき段階を受けさせることができる。
【００２６】
この発明は同じくこの発明の方法により製造された鋼製品に関し、それは少なくともベイナイト系相及び／またはマルテンサイト系相を含み、更に、相分布はベイナイト系とマルテンサイト系相の合計が３５％より高いようなものである。好適実施例では、前記鋼製品は１０００ＭＰａより高い引張強さを持つ。
【００２７】
この発明は更に冷間圧延段階を含むこの発明の方法により製造された鋼製品に関し、前記製品は３５０ＭＰａと１１５０ＭＰａの間の降伏強さ、８００ＭＰａと１６００ＭＰａの間の引張強さ、５％と１７％の間の伸びＡ８０を持つ。前記製品は好ましくは厚さが０．３ｍｍと２．０ｍｍの間である鋼シートである。
【００２８】
この発明は同じく冷間圧延ではなく熱間圧延を含むこの発明の方法により製造された鋼製品に関し、前記製品は５５０ＭＰａと９５０ＭＰａの間の降伏強さ、８００ＭＰａと１２００ＭＰａの間の引張強さ、５％と１７％の間の伸びＡ８０を持つ。
【００２９】
この発明による鋼製品は縦方向及び横方向の両方で６０ＭＰａより高い焼入硬化性ＢＨ２を持つことができる。
【００３０】
図面の簡略説明
図１は本発明による熱間圧延された製品の全体微細構造を示す。
【００３１】
図２は図１の製品の詳細微細構造の例を示す。
【００３２】
図３と４は本発明による冷間圧延かつ焼鈍された製品の微細構造を示す。
【００３３】
好適実施例の詳細な説明
本発明によれば次の組成を持つ超高力鋼製品が提案される。示された最も広い範囲の適用は適切な加工パラメーターと組み合わせて、希望の多相微細構造、良好な溶接性並びに優れた機械的性質、例えば８００と１６００ＭＰａの間の引張強さ、を持つ製品をもたらすことができるであろう。好適範囲は機械的性質のより狭い範囲、例えば１０００ＭＰａの保証された最低引張強さ、または溶接性へのより厳しい要求（最大のＣ−範囲、次項参照）に関連する。
【００３４】
Ｃ：１０００ｐｐｍと２５００ｐｐｍの間。第一好適下位範囲は１２００−２５００ｐｐｍである。第二好適下位範囲は１２００−１７００ｐｐｍである。第三好適下位範囲は１５００−１７００ｐｐｍである。最低炭素含量は炭素が焼入性のために最も重要な元素であるので強度水準を確保するために必要である。請求された範囲の最大値は溶接性に関連する。機械的性質へのＣの効果は例示的組成Ａ，Ｂ及びＣ（表１，１３，１４，１５）により示されている。
【００３５】
Ｍｎ：１２０００ｐｐｍと２００００ｐｐｍの間、好ましくは１５０００−１７０００ｐｐｍの間。Ｍｎは低費用で焼入性を増大するために添加されるが被覆性を確保するために請求された最大値に制限される。それはまた固溶体強化を通して強度を増やす。
【００３６】
Ｓｉ：１５００ｐｐｍと３０００ｐｐｍの間、好ましくは２５００−３０００ｐｐｍの間。Ｓｉはオーステナイト中の炭素の再分配速度を増やすことが知られており、それはオーステナイトの分解を減速する。それは炭化物形成を抑制し、全体強度に貢献する。請求された範囲の最大値は熱浸漬亜鉛めっきを実施する能力に、特にぬれ性、被覆接着性及び表面外観の点で関連する。
【００３７】
Ｐ：この発明の第一実施例によれば、Ｐ含量は１００ｐｐｍと５００ｐｐｍの間である。第一好適下位範囲は２００−４００ｐｐｍである。第二好適下位範囲は２５０−３５０ｐｐｍである。Ｐは固溶体強化による全体強度に貢献し、Ｓｉと同様に、それはまた最終変態が起こる前にオーステナイト相を安定化することができる。
【００３８】
この発明の第二実施例によればＰ含量はこの説明で述べた他の合金元素に対するこの発明の範囲と組み合わせて、５００と６００ｐｐｍの間である。例示的組成ＤとＥ（表１６／１７）が機械的性質へのＰの効果を示す。
【００３９】
Ｓ：５０ｐｐｍ以下。Ｓ含量は高過ぎる含有水準が成形性を低下させるので制限されねばならない。
【００４０】
Ｃａ：０と５０ｐｐｍの間：圧延後の変形性に有害な影響を持つＭｎＳ（伸長されるときＭｎＳは割れ開始を容易に導く）の代わりに球状ＣａＳで残留硫黄を結合させるために鋼はＣａ処理されねばならない。
【００４１】
Ｎ：１００ｐｐｍ以下。
【００４２】
Ａｌ：０と１０００ｐｐｍの間。ＡｌはＴｉとＣａが添加される前にこれらの元素が酸化物の形で失われずかつそれらの意図した役目を果たすことができるように脱酸目的のためにのみ添加される。
【００４３】
Ｂ：１０と３５ｐｐｍの間、好ましくは２０と３０ｐｐｍの間。ホウ素は１０００ＭＰａ以上の引張強さに到達できるための焼入性のために重要な元素である。ホウ素はフェライト領域を温度−時間−変態図のより長い時間方向に向けて非常に効果的に変位させる。
【００４４】
Ｔｉ係数＝Ｔｉ−３．４２Ｎ＋１０：０と４００ｐｐｍの間、好ましくは５０と２００ｐｐｍの間。ＴｉはＢがその役目を完全に果たすことができるように全Ｎを結合するために添加される。そうでなければＢの一部は結果として焼入性の損失を持ってＢＮに結合される。最大Ｔｉ含量は強度水準を付加するが成形性を極めて大きく減少するＴｉ−Ｃ含有析出物の量を制限するために限定される。
【００４５】
Ｎｂ：２００ｐｐｍと８００ｐｐｍの間。第一好適下位範囲は２５０−５５０ｐｐｍである。第二好適下位範囲は４５０−５５０ｐｐｍである。Ｎｂはオーステナイトの再結晶化を抑制し、微細炭化物析出による粒の成長を制限する。Ｂと組み合わせてそれはオーステナイト粒界での大きなＦｅ２３（ＣＢ）６析出物の成長を防ぎ、従ってＢはその焼入作用を実施するために自由に保たれる。より微細な粒はまた良好な延性をある水準に保ちながら強度増加に貢献する。フェライト核形成はオーステナイトの非再結晶化温度下のオーステナイトに蓄積された歪のため強化される。５５０ｐｐｍ以上のＮｂの増加は強度水準をもはや増加しないことが見出された。より低いＮｂ含量は低い圧延力（特に熱間圧延機において）の利益をもたらし、それが一鋼製造業者が保証できる寸法的窓を増大する。
【００４６】
Ｃｒ：２５００ｐｐｍと７５００ｐｐｍの間、Ｃｒ＞０．５％は表面でのＣｒ−酸化物形成によりぬれ性をそこなうことが知られているので、熱浸漬亜鉛めっき性の理由のため好ましくは２５００ｐｐｍと５０００ｐｐｍの間。Ｃｒはベイナイト開始温度を減少し、Ｂ，Ｍｏ及びＭｎと一緒にベイナイト領域を分離させる。
【００４７】
Ｍｏ：１０００ｐｐｍと２５００ｐｐｍの間、好ましくは１６００と２０００ｐｐｍの間。Ｍｏは強度、ベイナイト開始温度の減少及びベイナイト形成の臨界冷却速度の減少に貢献する。
【００４８】
組成の残りは実質的に鉄及び付随する不純物により満たされる。
【００４９】
Ｂ，Ｍｏ及びＣｒ（及びＭｎ）の組み合わせが熱間圧延製品に対して主要成分としてベイナイトを含む微細構造を容易に得ることを可能とするベイナイト領域を分離可能とする。包含量を下げるようにＳを最大５０ｐｐｍに制限するために、かつＭｎＳ形成を防ぐために、鋼はＣａ処理される。そのとき残留ＣａとＳは球状ＣａＳで見出され、それらは変形性に対してＭｎＳよりかなり有害性が小さい。更に、Ｓｉは現存鋼に比べて制限されており、それがこの組成を持つ熱間圧延並びに冷間圧延された製品に対して亜鉛めっき性を確保する。
【００５０】
本発明は同じく前記鋼製品を製造する方法に関する。
この方法は次の段階：
−  上に規定されたようなこの発明による組成を持つ鋼スラブを調製する、
−  もし必要なら、Ｎｂがその役目を完全に勤めることができるように炭化ニオブを溶解するために前記スラブを１０００℃以上、好ましくは１２００℃以上の温度に再加熱する。スラブの再加熱はもし鋳造がライン内で熱間圧延設備に続くなら不必要である、
−  スラブを熱間圧延する、そこでは熱間圧延の最終スタンドの仕上げ圧延温度ＦＴはＡｒ３温度より高い。好ましくはもし熱間圧延コイル製品のＡ８０伸び（ＥＮ１０００２−１標準規格による引張り試験測定）が引張強さを変えることなく増大される必要があるなら、より低いＦＴが使用される（しかしなおＡｒ３以上、例えば７５０℃）。８５０℃のＦＴに比べて７５０℃のＦＴによりＡ８０の１０％の相対増加が得られるが、より高い仕上げ圧延力を要する、
−  コイル形成温度ＣＴに、好ましくはＣＴに連続冷却により、典型的には４０−５０℃／秒で、冷却する。なお段階的冷却も使用されることができる、
−  ４５０℃と７５０℃の間で構成されるコイル形成温度ＣＴで前記基材を熱間圧延機でコイル形成する、ここでコイル形成温度は熱間圧延製品並びに冷間圧延及び焼鈍後の製品の両方の機械的性質に重要な影響を持つ（実施例参照）。全ての場合において、好ましい最低コイル形成温度は５５０℃以上であり、かつベイナイト開始温度より高い。従ってベイナイト変態がコイル内で完全に起こる。ベイナイト開始温度Ｂｓは実施例の組成に対して、６℃／分より高い仕上げ圧延機後の冷却速度に対しては＜５５０℃である。ベイナイト開始温度のちょうど上のコイル形成温度は熱間圧延機で何らの加工問題も提出しない。Ｂｓ以上のＣＴでのコイル形成は材料がコイル中でかつランアウト・テーブル上でなく変態することを確実とする。ベイナイト領域の分離は従って加工耐久性を増やし、かくして冷却条件の変化に関して機械的性質のより高い安定性を保証する、
−  酸化物を除去するために基材を酸洗する、
を含む。
【００５１】
この発明の第一例によれば、これらの段階は次の段階：
−  基材を４８０℃と７００℃の間の温度で、好ましくは６５０℃以下またはそれに等しい温度で、８０秒以下の間ソーキングする、
−  亜鉛浴の温度に２℃／秒以上の冷却速度で冷却する、
−  熱間圧延された基材を熱浸漬亜鉛めっきする、
−  室温まで２℃／秒以上の冷却速度で冷却する、
−  恐らく最大２％の調質圧延、
により続けられる。
【００５２】
この熱間圧延製品の熱浸漬亜鉛めっきは、もしその厚さが熱間圧延のみで材料を作るに十分な程高いならば、行うことができ、熱浸漬亜鉛めっきされた熱間圧延最終製品を提供する。
【００５３】
第二例によれば、酸洗段階は次の段階：
−  例えば５０％の厚さの減少を得るために冷間圧延する、
−  ７２０℃と８６０℃の間で構成される最大ソーキング温度まで焼鈍する、
−  ２℃／秒以上の冷却速度で最大２００℃の温度まで冷却する、
−  ２℃／秒以上の冷却速度で室温まで最終冷却する、
により続けられる。
これに代えて、焼鈍段階後の冷却は２℃／秒以上の冷却速度でいわゆる４６０℃以下の過時効温度まで実施されることができる。この場合、シートは室温までの最終冷却に進める前にある時間、典型的には１００−２００秒の間この温度に保たれる。
【００５４】
第三例によれば、酸洗段階は次の段階：
−  基材を例えば５０％の厚さの減少を得るために冷間圧延する、
−  ７２０℃と８６０℃の間で構成される最大ソーキング温度まで焼鈍する、
−  亜鉛浴の温度まで２℃／秒以上の冷却速度で冷却する、
−  熱浸漬亜鉛めっきする、
−  室温まで最終冷却する、
により続けられる。
【００５５】
第二及び第三例による両方法は最大２％の調質圧延減少により続けられることができる。冷間圧延後のこの発明の鋼基材の厚さは最初の熱間圧延シート厚及び十分な高水準で冷間圧延を実施するための冷間圧延機の能力により１ｍｍ以下であることができる。従って、０．３と２．０ｍｍの間の厚さが可能である。好ましくは低Ｒｅ／Ｒｍ比及び材料の高歪硬化能力を持たせるために引張り平面矯正器／調質圧延は用いられない。
【００５６】
焼鈍段階時の好適最大ソーキング温度は適用されたコイル形成温度及び目的とする機械的性質に依存する：より高いコイル形成温度はより柔らかいホットバンドを導き（特別の冷間圧延機で与えられることのできる冷却圧延減少の最大量を増やす）、同じソーキング温度及び冷却速度に対し引張強さ水準を下げる（例参照）。同じコイル形成温度に対し、より高いソーキング温度は一般的に他の加工パラメーターを一定に保ちながら引張強さ水準を増加する。
【００５７】
製品が熱浸漬亜鉛めっきされない場合、電気Ｚｎめっきが耐食性を増やすために適用されることができる。
【００５８】
得られた熱間圧延されたまたは冷間圧延された製品はフェライト、マルテンサイト及び種々の形式の恐らくベイナイトを含む多相構造を持ち、かつ恐らく幾らかの室温で存在する残留オーステナイトが含まれる。加工パラメーター値の関数として特別の機械的性質が実施例中に与えられる。
【００５９】
６８０℃以下のコイル形成温度に対し、熱間圧延製品は実施された全ての実験室試験及び工業試験において連続降伏（降伏点伸びまたはリューダス歪の存在しない降伏動作）を示し、かつ調質圧延の適用なしでこれを示した。
【００６０】
また冷間圧延製品も全ての実験及び試験において連続降伏動作を示したが、一般的に熱間圧延製品より低い降伏強さの引張強さに対する比Ｒｅ／Ｒｍを持つ（典型的には冷間圧延製品は０．４０と０．７０の間のＲｅ／Ｒｍを持ち、熱間圧延製品は０．６５と０．８５の間のＲｅ／Ｒｍを持つ）。これはこの材料が高歪硬化により特徴付けられることを意味する：可塑性変形を開始するに必要な初期力は全く低く保たれることができ、それが材料の初期変形を容易とするが、材料は数％の変形後の高加工硬化のため既に高強度水準に到達している。
【００６１】
最終冷間圧延製品は良好な延性と組み合わせて超高力を示す：３５０ＭＰａと１１５０ＭＰａの間の降伏強さＲｅ、８００ＭＰａと１６００ＭＰａの間の引張強さＲｍ及び５％と１７％の間の伸びＡ８０を持つめっきなしの、電気めっきされたまたは熱浸漬亜鉛めっきされた材料が加工パラメーターの特別の値により製造されることができ、これは通常の現存熱間圧延機で熱間圧延のみによっては到達されることができない１．０ｍｍより薄い厚さに対してさえ製造されることができる（標準規格ＥＮ１０００２−１による機械的性質測定）。今日市場にありかつ１０００ＭＰａより高い引張強さＲｍを示す冷間圧延超高力鋼（他の組成に基づく）は一般に例えばそれらの高Ｓｉ含量の故に熱浸漬亜鉛めっきされることができず、または同じ強度水準に対してこの発明の製品により得られる結果より低い伸びを示す。
【００６２】
更に、この発明の製品は非常に大きな焼入硬化能力を示す：ＢＨ０値は横及び縦方向の両方で３０ＭＰａを越え、ＢＨ２は両方向で１００ＭＰａさえ越える（ＢＨ０とＢＨ２は標準規格ＳＥＷ０９４により測定された）。これは塗料焼付時に白く塗装された本体に対してさえ材料はより高い降伏強さを取得するであろうこと、従って構造の剛性が増えることを意味する。
【００６３】
適用されたコイル形成温度の関数としてコイル形成後に得られる種々の熱間圧延された微細構造は全て割れの導入なしに冷間圧延を実施可能とする。これは材料の超高強度及び前記超高強度の結果としての低い変形性の故に前もって期待されなかった。
【００６４】
工程の耐久性に関して、焼鈍後の冷却速度が２℃／秒ほど低くてもなお超高力性を提供することは注目すべきである。これは寸法が殆どの場合最大ライン速度及び焼鈍後の最大冷却速度を決定するので寸法の大きな変動が全く一定の性質を持って製造されることができることを意味する（実施例参照）。例えばフェライトとマルテンサイトからなる二相構造を持つ伝統的な高力鋼または超高力鋼においては、より高い冷却速度が通常適用されなければならず（典型的には２０−５０℃／秒）、一つの単一の操作で製造されることができる寸法範囲はより限定される。
【００６５】
冷間圧延が必要でないより大きな厚さに対しては、熱間圧延され酸洗された製品自体がなお超高力性を保ってしかもより耐食性の利益を持って熱浸漬亜鉛めっきされることができる。例えばＣＴ＝５８５℃でコイル形成されかつ調質圧延または引張り平面矯正器で更に加工されていない非めっきの酸洗され熱間圧延された製品の性質は典型的にはＲｅが６８０−７７０ＭＰａ、Ｒｍが１０６０−１０９０ＭＰａそしてＡ８０が１１−１３％であるが、一方熱間圧延された基材を熱浸漬亜鉛めっきラインを通過させた後（例えば６５０℃のソーキング帯域を持つ）、その性質はなおＲｅが８００−８３０ＭＰａ、Ｒｍが９７０−９８０ＭＰａそしてＡ８０が１０％である（標準規格ＥＮ１０００２−１による機械的性質測定）。
【００６６】
従来技術の刊行物に記載された組成に関して上述した種々の欠点は本発明の組成が適用されるとき発生しない：Ｍｏの限定された使用及びＶの排除のため費用は限定され、Ｃｕ及びＮｉのような伝統的な炭素鋼（非ステンレス）製造でより普通の元素が使用されておらず、最も重要なことであるが熱浸漬亜鉛めっき性を確保するためにＳｉが制限されている。本発明の熱浸漬亜鉛めっきされた熱間圧延鋼の表面外観は自動車の露出されていない適用のために十分であり、一方より高いＳｉ含量を持つ基材は一般的に自動車適用のためには不充分な表面外観を導き、更に表面上の無めっき点の存在のより高い危険性を持つ。
【００６７】
本発明の超高力鋼の溶接性に関して、点溶接（例えば交差引張試験による標準規格ＡＦＮＯＲ  Ａ８７−００１に基づいて評価した）結果及びレーザー溶接結果は従来予想された超高力鋼の問題である満足すべき溶接性を立証した。
【００６８】
好適実施例−複数の例の詳細な説明
１．組成例Ａ
表１は本発明による超高力鋼製品の工業的鋳造の組成の第一例を示す。以下に述べられる全ての引張試験の機械的性質は標準規格ＥＮ１０００２−１により、焼付硬化値は標準規格ＳＥＷ０９４により測定されたことは注目すべきである。
【００６９】
１．１熱間圧延製品−組成Ａ
加工段階は：
スラブ再加熱  １２４０−１３００℃の間
熱間圧延機仕上げ  ８８０−９００℃の間
コイル形成温度  ５７０−６００℃の間
酸洗
調質圧延または引張り平面矯正器なし
であった。
【００７０】
得られた非被覆酸洗製品のコイルの種々の位置の機械的性質が表２にまとめられている。それから分かるようにこの製品はその機械的性質が非常に等方性である。
【００７１】
得られた製品の０及び２％の一軸予備歪後の焼付硬化性は表３に与えられている。
【００７２】
材料を亜鉛浴温度に冷却する前に４０−８０秒の間６００−６５０℃の間の温度でソーキングする区分と熱浸漬亜鉛めっきを有する熱浸漬亜鉛めっきラインを通過させた後の、機械的性質はＲｅが８００−８３０ＭＰａ、Ｒｍが９７０−９８０ＭＰａそしてＡ８０が９．５−１０．５％であり、非被覆製品との差は微細構造のわずかな変化（炭化物析出）のためである。
【００７３】
熱間圧延製品の微細構造は典型的には表４に記載された複数の相からなる。表４に特徴付けられる材料に対応する典型的な微細構造は図１と２に与えられている。
【００７４】
図１は５７０−６００℃のコイル形成温度で加工された、本発明による熱間圧延製品の全体的微細構造を記載する。いわゆるＬｅ  Ｐｅｒａエッチング剤によるエッチング後の光学顕微鏡写真の淡色領域はＸ線回折測定後に立証されるようにマルテンサイトである。
【００７５】
図２は走査電子顕微鏡写真での図１の製品の詳細微細構造の例を記載する。円で囲んだ帯域１はマルテンサイトを示し、一方灰色領域２は上部ベイナイトを示す。
【００７６】
５７０−６００℃（ここでは機械的性質は殆ど一定である）から約６５０℃へのコイル形成温度の変化は機械的性質の次の変化：Ｒｅ６００ＭＰａ、Ｒｍ９００ＭＰａ及びＡ８０１４−１５％を導く。
【００７７】
１．２冷間圧延製品−組成Ａ
コイル形成温度ＣＴを変えることを伴う熱間圧延製品の更なる加工は、表５から１２に示される冷間圧延製品特性を導く（全ての厚さ１ｍｍ、５０％冷間圧延減少）：
【００７８】
冷間圧延製品の微細構造はコイル形成温度、ソーキング温度及び冷却速度（及び冷間圧延減少）に依存する。従ってフェライト、ベイナイト及びマルテンサイトの％分布はこれらのパラメーターの関数であるが、一般的に１０００ＭＰａより高い引張強さを達成するためにはベイナイト系とマルテンサイト系成分の合計は光学顕微鏡写真（十分に描写するために５００×拡大）で４０％以上であることは注目される。
【００７９】
典型的な最終冷間圧延及び焼鈍された微細構造の例が図３と４に与えられている。
【００８０】
図３は５５０℃のコイル形成温度、５０％の冷間圧延減少、７８０℃の最大ソーキング温度及び引き続いての２℃／秒の冷却速度で加工され、３８％マルテンサイト、９％ベイナイト及び５３％フェライトの微細構造をもたらす、本発明による冷間圧延及び焼鈍された製品の５００×拡大の微細構造（Ｌｅ  Ｐｅｒａエッチング剤）を記載する。この構造に関する機械的性質は表７に見出される。
【００８１】
図４は７２０℃のコイル形成温度、５０％の冷間圧延減少、８２０℃の最大ソーキング温度及び引き続いての１００℃／秒の冷却速度で加工され、４８％マルテンサイト、４％ベイナイト及び４８％フェライトの微細構造をもたらす、本発明による冷間圧延及び焼鈍された製品の５００×拡大の微細構造（Ｌｅ  Ｐｅｒａエッチング剤）を記載する。この構造に関する機械的性質は表６に見出される。図４において、三つの相が認められ：暗灰色領域５はフェライトであり、淡灰色領域６はマルテンサイトであり、そして濃黒色領域７はベイナイトである。
【００８２】
超高力水準の材料、特に１０００ＭＰａより高い引張強さを持つ範囲のそれらを考慮すると、加工パラメーターの幾つかの組み合わせが１４−１５％までの例外的に良好な変形性さえ示す。
【００８３】
２．組成例Ｂ／Ｃ
表１３はこの発明のＵＨＳＳ鋼の組成に関して二つの追加的鋳造物を記載する。その組成はＢ及びＣと指示される。組成ＡとＢから作られたスラブは次の段階を受け、この発明による鋼シートをもたらす：
−  熱間圧延、仕上げ温度Ａｒ３以上、
−  コイル形成６３０℃、
−  酸洗、
−  ５０％減少により１．６ｍｍへの冷間圧延、
−  ８２０℃の最大ソーキング温度までの焼鈍、
−  １０℃／秒での亜鉛浴温度への冷却、
−  熱浸漬亜鉛めっき、
−  室温への冷却。
組成Ｃから作られたスラブは同様の加工を得たが、１．０ｍｍへの６０％冷間圧延減少及び室温への冷却後に０と１％の間の特別の調質圧延を受けた。
【００８４】
組成Ａ，Ｂ及びＣを持つ三つの熱浸漬亜鉛めっきされた鋼シートの機械的性質は表１４と１５に示されている。これらの例は機械的性質における炭素含量の影響を立証する。低い炭素含量は溶接のために好都合であると知られている低炭素同等物をもたらす。
【００８５】
３．組成例Ｄ／Ｅ
最後に、表１６はこの発明による二つの更なる鋳造物のＤとＥと表示された組成を示す。これらの組成を持つスラブは次の段階：
−  ２ｍｍの厚さへの仕上げ温度Ａｒ３以上の熱間圧延、
−  ５５０℃でのコイル形成、
−  酸洗、
を受けさせた。
【００８６】
ＥＮ１０００２−１により測定された熱間圧延製品（非被覆）の機械的性質が表１７に示されている。明らかに、組成Ｅ（５２０ｐｐｍのＰ）を持つシートは組成Ｄ（２００ｐｐｍのＰ）を持つシートに比べてかなり増加した引張強さＲｍを持つが、伸びＡ８０％は不変化のまま残っている。Ｐ以外の他の元素は両組成ＤとＥで同じ量で示されているという事実を考慮すると、固定された伸び値を保ちながら強度性質におけるかなりの上昇は組成Ｄに比べて組成Ｅにおけるリンの量の上昇に起因している。
【００８７】
強化効果を与えるＴｉ，ＮｂまたはＭｏのような他の元素は伸びに負の影響力を持つ傾向があることは知られている。従って、本発明の一つの好適組成は希望の機械的性質を保証するために、２００ｐｐｍの最少リン量を必要とする。
【表１】
2005528519.tif 000002
【表２】
2005528519.tif 000003
【表３】
2005528519.tif 000004
【表４】
2005528519.tif 000005
【表５】
2005528519.tif 000006
【表６】
2005528519.tif 000007
【表７】
2005528519.tif 000008
【表８】
2005528519.tif 000009
【表９】
2005528519.tif 000010
【表１０】
2005528519.tif 000011
【表１１】
2005528519.tif 000012
【表１２】
2005528519.tif 000013
【表１３】
2005528519.tif 000014
【表１４】
2005528519.tif 000015
【表１５】
2005528519.tif 000016
【表１６】
2005528519.tif 000017
【表１７】
2005528519.tif 000018
【図面の簡単な説明】
【００８８】
【図１】本発明による熱間圧延された製品の全体微細構造を示す。
【図２】図１の製品の詳細微細構造の例を示す。
【図３】本発明による冷間圧延かつ焼鈍された製品の微細構造を示す。
【図４】本発明による冷間圧延かつ焼鈍された製品の微細構造を示す。
【図１】
2005528519.tif 000019
【図２】
2005528519.tif 000020
【図３】
2005528519.tif 000021
【図４】
2005528519.tif 000022
【手続補正書】
【提出日】平成15年2月4日(2003.2.4)
【手続補正１】
【補正対象書類名】特許請求の範囲
【補正対象項目名】全文
【補正方法】変更
【補正の内容】
【特許請求の範囲】
【請求項１】
少なくとも熱間圧延段階を含む方法で使用されることを意図した超高力鋼組成において、前記組成が次の含有量：
−  Ｃ：１０００ｐｐｍと２５００ｐｐｍの間
−  Ｍｎ：１２０００ｐｐｍと２００００ｐｐｍの間
−  Ｓｉ：１５００ｐｐｍと３０００ｐｐｍの間
−  Ｐ：１００ｐｐｍと６００ｐｐｍの間
−  Ｓ：最大５０ｐｐｍ
−  Ｎ：最大１００ｐｐｍ
−  Ａｌ：最大１０００ｐｐｍ
−  Ｂ：１０ｐｐｍと３５ｐｐｍの間
−  Ｔｉ係数＝Ｔｉ−３．４２Ｎ＋１０：０ｐｐｍと４００ｐｐｍの間
−  Ｎｂ：２００ｐｐｍと８００ｐｐｍの間
−  Ｃｒ：２５００ｐｐｍと７５００ｐｐｍの間
−  Ｍｏ：１０００ｐｐｍと２５００ｐｐｍの間
−  Ｃａ：０と５０ｐｐｍの間
残りは実質的に鉄と付随する不純物である、
を特徴とする組成。
【請求項２】
炭素の量が１２００ｐｐｍと２５００ｐｐｍの間であることを特徴とする請求項１に記載の組成。
【請求項３】
炭素の量が１２００ｐｐｍと１７００ｐｐｍの間であることを特徴とする請求項２に記載の組成。
【請求項４】
炭素の量が１５００ｐｐｍと１７００ｐｐｍの間であることを特徴とする請求項３に記載の組成。
【請求項５】
リンの量が１００ｐｐｍと５００ｐｐｍの間であることを特徴とする請求項１から４のいずれか一つに記載の組成。
【請求項６】
リンの量が５００ｐｐｍと６００ｐｐｍの間であることを特徴とする請求項１から４のいずれか一つに記載の組成。
【請求項７】
リンの量が２００ｐｐｍと４００ｐｐｍの間であることを特徴とする請求項５に記載の組成。
【請求項８】
リンの量が２５０ｐｐｍと３５０ｐｐｍの間であることを特徴とする請求項７に記載の組成。
【請求項９】
ニオブの量が２５０ｐｐｍと５５０ｐｐｍの間であることを特徴とする請求項１から８のいずれか一つに記載の組成。
【請求項１０】
ニオブの量が４５０ｐｐｍと５５０ｐｐｍの間であることを特徴とする請求項１から９のいずれか一つに記載の組成。
【請求項１１】
超高力鋼製品を製造する方法において、それが次の段階：
−  請求項１から１０のいずれか一つに記載の組成を持つ鋼スラブを調製する、
−  熱間圧延された基材を形成するためにＡｒ３温度より高い仕上げ圧延温度で前記スラブを熱間圧延する、
−  コイル形成温度ＣＴに冷却する段階、
−  前記基材を４５０℃と７５０℃の間で構成されるコイル形成温度ＣＴでコイル形成する、
−  前記基材を酸化物を除去するために酸洗する、
を含むことを特徴とする方法。
【請求項１２】
前記コイル形成温度ＣＴがベイナイト開始温度Ｂｓより高いことを特徴とする請求項１１に記載の方法。
【請求項１３】
前記熱間圧延段階前に前記スラブを少なくとも１０００℃に再加熱する段階を更に含むことを特徴とする請求項１１または１２に記載の方法。
【請求項１４】
次の段階：
−  前記基材を８０秒以下の間４８０℃と７００℃の間の温度でソーキングする、
−  前記基材を２℃／秒以上の冷却速度で亜鉛浴の温度に冷却する、
−  前記基材を前記亜鉛浴中で熱浸漬亜鉛めっきする、
−  ２℃／秒以上の冷却速度で室温に最終冷却する、
を更に含むことを特徴とする請求項１１から１３のいずれか一つに記載の方法。
【請求項１５】
前記基材を最大２％の減少で調質圧延減少する段階が続くことを特徴とする請求項１１から１４のいずれか一つに記載の方法。
【請求項１６】
電気亜鉛めっき段階が続くことを特徴とする請求項１１，１２，１３または１５のいずれか一つに記載の方法。
【請求項１７】
次の段階：
−  前記基材を厚さを減少させるために冷間圧延する、
−  前記基材を７２０℃と８６０℃の間で構成される最大ソーキング温度まで焼鈍する、
−  前記基材を２℃／秒以上の冷却速度で最大２００℃の温度に冷却する、
−  ２℃／秒以上の冷却速度で室温に最終冷却する、
を更に含むことを特徴とする請求項１１から１３のいずれか一つに記載の方法。
【請求項１８】
次の段階：
−  前記基材を厚さの減少を得るために冷間圧延する、
−  前記基材を７２０℃と８６０℃の間で構成される最大ソーキング温度まで焼鈍する、
−  前記基材を２℃／秒以上の冷却速度で最大４６０℃の温度に冷却する、
−  前記基材を最大４６０℃の前記温度で２５０秒以下の時間保つ、
−  ２℃／秒以上の冷却速度で室温に最終冷却する、
を更に含むことを特徴とする請求項１１から１３のいずれか一つに記載の方法。
【請求項１９】
次の段階：
−  前記基材を厚さの減少を得るために冷間圧延する、
−  前記基材を７２０℃と８６０℃の間で構成される最大ソーキング温度まで焼鈍する、
−  前記基材を２℃／秒以上の冷却速度で亜鉛浴の温度に冷却する、
−  前記基材を前記亜鉛浴で熱浸漬亜鉛めっきする、
−  ２℃／秒以上の冷却速度で室温に最終冷却する、
を更に含むことを特徴とする請求項１１から１３のいずれか一つに記載の方法。
【請求項２０】
前記基材の最大２％の減少による調質圧延減少の段階が続くことを特徴とする請求項１７から１９のいずれか一つに記載の方法。
【請求項２１】
電気亜鉛めっき被覆の段階が続くことを特徴とする請求項１７，１８または２０のいずれか一つに記載の方法。
【請求項２２】
少なくともベイナイト系相及び／またはマルテンサイト系相を含み、更に相分布がベイナイト系相及びマルテンサイト系相の合計が３５％以上であることを特徴とする請求項１１から２１のいずれか一つに記載の方法により製造された鋼製品。
【請求項２３】
引張強さが１０００ＭＰａ以上であることを特徴する請求項２２に記載の鋼製品。
【請求項２４】
３５０ＭＰａと１１５０ＭＰａの間の降伏強さ、８００ＭＰａと１６００ＭＰａの間の引張強さ、５％と１７％の間の伸びＡ８０を持つことを特徴とする請求項１７から２１のいずれか一つに記載の方法により製造された鋼製品。
【請求項２５】
前記製品が０．３ｍｍと２．０ｍｍの間の厚さの鋼シートであることを特徴とする請求項２４に記載の鋼製品。
【請求項２６】
５５０ＭＰａと９５０ＭＰａの間の降伏強さ、８００ＭＰａと１２００ＭＰａの間の引張強さ、５％と１７％の間の伸びＡ８０を持つことを特徴とする請求項１１から１６のいずれか一つに記載の鋼製品。
【請求項２７】
縦方向と横方向の両方で６０ＭＰａ以上の焼付硬化性ＢＨ２を持つことを特徴とする請求項２２から２６のいずれか一つに記載の鋼製品。
【国際調査報告】
2005528519.tif 000023
2005528519.tif 000024
2005528519.tif 000025
2005528519.tif 000026
2005528519.tif 000027